(57)【要約】酸化亜鉛系吸着剤、およびそれらを調製および使用するためのプロセスが提供され、吸着剤は、好ましくはガス流から１つ以上の還元硫黄種を除去するために使用される。吸着剤は、任意に１つ以上の促進剤成分および／または１つ以上の実質的に不活性な成分と組み合わせて、活性亜鉛成分を含む。活性亜鉛成分は、酸化亜鉛（ＺｎＯ）相とアルミン酸亜鉛（ＺｎＡｌ２Ｏ４）相から本質的になる二相材料である。２つの相のそれぞれは、典型的には約５０ｎｍ（５００オングストローム）未満の比較的小さな結晶子サイズにより特徴付けられる。好ましくは、吸着剤は、アルカリ金属塩基を使用して、沈殿酸化亜鉛前駆体および沈殿酸化アルミニウム前駆体を含む前駆体混合物を二相の活性酸化亜鉛含有成分に変換することにより調製され、得られた吸着剤が所望の範囲内のナトリウムレベルを有する。
2020529914.tif 000002
【特許請求の範囲】
【請求項１】
供給流から少なくとも１つの還元硫黄種を除去するための流動性耐摩耗性の吸着剤であって、
実質的に球状の粒子を含み、
前記粒子は、酸化亜鉛相およびアルミン酸亜鉛相から本質的になる活性亜鉛成分を少なくとも７５重量％含み、前記相のそれぞれは、Ｘ線回折半価幅分析によって決定される約５０ｎｍ未満の結晶子サイズを有し、
前記活性亜鉛成分は、前記酸化亜鉛相と前記アルミン酸亜鉛相の組み合わせた酸化亜鉛に基づいて計算される総酸化亜鉛量を、前記活性亜鉛成分の重量に基づいて、約５０重量％〜約８０重量％有し、前記固相中の残留ナトリウムレベルは、ナトリウムの重量で約２５ｐｐｍ〜ナトリウムの重量で約２５００ｐｐｍである、流動性耐摩耗性の吸着剤。
【請求項２】
前記固相中の残留ナトリウムレベルが、ナトリウムの重量で約５０ｐｐｍ〜ナトリウムの重量で約１０００ｐｐｍである、請求項１に記載の流動性耐摩耗性の吸着剤。
【請求項３】
前記固相中の残留ナトリウムレベルが、ナトリウムの重量で約７５ｐｐｍ〜ナトリウムの重量で約７５０ｐｐｍである、請求項１に記載の流動性耐摩耗性の吸着剤。
【請求項４】
前記還元硫黄種が、Ｈ２Ｓである、請求項１〜３のいずれか一項に記載の流動性耐摩耗性の吸着剤。
【請求項５】
供給流からＣＯＳを除去するための流動性耐摩耗性の吸着剤であって、
実質的に球状の粒子を含み、
前記粒子は、酸化亜鉛相およびアルミン酸亜鉛相から本質的になる活性亜鉛成分を少なくとも７５重量％含み、前記相のそれぞれは、Ｘ線回折半価幅分析によって決定される約５０ｎｍ未満の結晶子サイズを有し、
前記活性亜鉛成分は、前記酸化亜鉛相と前記アルミン酸亜鉛相の組み合わせた酸化亜鉛に基づいて計算される総酸化亜鉛量を、前記活性亜鉛成分の重量に基づいて、約５０重量％〜約８０重量％有し、前記固相中の残留ナトリウムレベルは、ナトリウムの重量で約２５ｐｐｍ〜ナトリウムの重量で約２５００ｐｐｍである、流動性耐摩耗性の吸着剤。
【請求項６】
流動性耐摩耗性で、活性酸化亜鉛含有吸着剤を調製するためのプロセスであって、以下のステップ：
前記固形分が、沈殿酸化亜鉛前駆体および沈殿酸化アルミニウム前駆体を含み、前記沈殿酸化亜鉛前駆体および前記沈殿酸化アルミニウム前駆体は、それぞれ、ＺｎＯおよびＡｌ２Ｏ３として計算される量で存在するように、
前記沈殿酸化亜鉛前駆体が、前記スラリー中の前記沈殿酸化亜鉛前駆体および前記沈殿酸化アルミニウム前駆体の総固形分量の約５０重量％〜約８０重量％を構成するように、および、混合および組合せステップ中のこのスラリーのｐＨが５．５〜７．５に維持されるように、酸化亜鉛前駆体と酸化アルミニウム前駆体との水溶液をアルカリ金属水酸化物の水溶液と組み合わせて、第１のスラリーを形成すること；
分離手段によって、前記第１のスラリーの液相を前記固相から分離すること；
ろ過された固相を水、好ましくは脱イオン水で洗浄して、ナトリウムの重量で約２５ｐｐｍ〜ナトリウムの重量で約２５００ｐｐｍの前記固相の残留ナトリウムレベルを達成すること；
前記第１のスラリーから分離された固体材料を水および濃酸で処理して、第２のスラリーを生成すること（ここで、前記第２のスラリーのｐＨは、酸で３．５〜５．０に調節される）；
前記第２のスラリーを噴霧乾燥して、噴霧乾燥粒子を形成すること；および
前記噴霧乾燥粒子をか焼して、酸化亜鉛相とアルミン酸亜鉛相とから本質的になる二相成分を含む流動性耐摩耗性で、活性酸化亜鉛含有吸着剤粒子を提供すること、
を含む、流動性耐摩耗性で、活性酸化亜鉛含有吸着剤を調製するためのプロセス。
【請求項７】
前記噴霧乾燥ステップが、３５μｍ〜１７５μｍのサイズ範囲を有するか焼粒子を提供するのに十分な条件下で実施される、請求項６に記載のプロセス。
【請求項８】
前記酸化亜鉛が、前記スラリー中の前記酸化亜鉛前駆体および前記酸化アルミニウム前駆体の総固形分量の少なくとも約５０重量％を構成する、請求項６または７に記載のプロセス。
【請求項９】
前記活性酸化亜鉛含有吸着剤粒子が、直径５０ｎｍ未満の酸化亜鉛粒子を含む、請求項６〜８のいずれか一項に記載のプロセス。
【請求項１０】
前記活性酸化亜鉛含有吸着剤粒子が、直径約１０ｎｍ〜約４０ｎｍの酸化亜鉛粒子を含む、請求項６〜８のいずれか一項に記載のプロセス。
【請求項１１】
前記活性酸化亜鉛含有吸着剤粒子が、直径約１２ｎｍ〜約３０ｎｍの酸化亜鉛粒子を含む、請求項６〜８のいずれか一項に記載のプロセス。
【請求項１２】
前記活性酸化亜鉛含有吸着剤粒子が、直径約１３ｎｍ〜約２０ｎｍの酸化亜鉛粒子を含む、請求項６〜８のいずれか一項に記載のプロセス。
【請求項１３】
前記スラリーが、促進剤前駆体、バインダー前駆体、および耐火性酸化物前駆体からなる群より選択される少なくとも１つの追加材料をさらに含み、前記追加材料は、酸化亜鉛相とアルミン酸亜鉛相とから本質的になる前記二相成分を少なくとも約７５重量％含む流動性耐摩耗性で、活性酸化亜鉛含有吸着剤粒子を提供するように選択された量で存在する、請求項６〜１２のいずれか一項に記載のプロセス。
【請求項１４】
前記追加材料が、酸化亜鉛相とアルミン酸亜鉛相とから本質的になる前記二相成分を少なくとも約８０重量％含む流動性耐摩耗性で、活性酸化亜鉛含有吸着剤粒子を提供するように選択された量で存在する、請求項１３に記載のプロセス。
【請求項１５】
前記追加材料が、酸化亜鉛相とアルミン酸亜鉛相とから本質的になる前記二相成分を少なくとも約９０重量％含む流動性耐摩耗性で、活性酸化亜鉛含有吸着剤粒子を提供するように選択された量で存在する、請求項１４に記載のプロセス。
【請求項１６】
前記追加材料が、酸化亜鉛相とアルミン酸亜鉛相とから本質的になる前記二相成分を少なくとも約９５重量％含む流動性耐摩耗性で、活性酸化亜鉛含有吸着剤粒子を提供するように選択された量で存在する、請求項１５に記載のプロセス。
【請求項１７】
前記アルカリ金属水酸化物の全部または一部が、アルカリ金属炭酸塩で置き換えられる、請求項６〜１６のいずれか一項に記載のプロセス。
【請求項１８】
前記アルカリ金属水酸化物が、水酸化ナトリウムである、請求項６〜１６のいずれか一項に記載のプロセス。
【請求項１９】
前記水酸化ナトリウムの全部または一部が、炭酸ナトリウムで置き換えられる、請求項１８に記載のプロセス。
【請求項２０】
前記固相の残留ナトリウムレベルが、ナトリウムの重量で５０ｐｐｍ〜ナトリウムの重量で１０００ｐｐｍである、請求項６〜１９のいずれか一項に記載のプロセス。
【請求項２１】
前記固相の残留ナトリウムレベルが、ナトリウムの重量で７５ｐｐｍ〜ナトリウムの重量で７５０ｐｐｍである、請求項２０に記載のプロセス。
【請求項２２】
前記第２のスラリーの酸性化に使用される前記酸が、硝酸である、請求項６〜２１のいずれか一項に記載のプロセス。
【請求項２３】
前記第２のスラリーのｐＨ範囲が、４．０〜４．５の間に調節される、請求項６〜２２のいずれか一項に記載のプロセス。
【請求項２４】
前記第１のスラリーの形成が、周囲温度〜約８５℃の温度で実施される、請求項６〜２３のいずれか一項に記載のプロセス。
【請求項２５】
前記第１のスラリーの形成が、約５０℃〜約８０℃の温度で実施される、請求項２４に記載のプロセス。
【請求項２６】
前記第１のスラリーの形成が、約６５℃〜約７５℃の温度で実施される、請求項２５に記載のプロセス。
【請求項２７】
前記固相からの前記第１のスラリーの前記液相の分離が、周囲温度〜約８５℃の温度で行われる洗浄プロセスを含む、請求項６〜２６のいずれか一項に記載のプロセス。
【請求項２８】
前記固相からの前記第１のスラリーの前記液相の分離が、約５０℃〜約８０℃の温度で行われる洗浄プロセスを含む、請求項６〜２７のいずれか一項に記載のプロセス。
【請求項２９】
前記噴霧乾燥粒子が、約５００℃〜約９００℃でか焼される、請求項６〜２８のいずれか一項に記載のプロセス。
【請求項３０】
前記噴霧乾燥粒子が、約６００℃〜約８００℃でか焼される、請求項２９に記載のプロセス。
【発明の詳細な説明】
【関連出願の相互参照】
【０００１】
本願は、Ｊｉａｎ−Ｐｉｎｇ  Ｓｈｅｎらの２０１７年８月１日に出願された米国特許出願第６２／５４０，０２８号、アトーニー整理番号１２１−５３−ＰＲＯＶ２の利益を主張し、参照によりその全体が本明細書に組み込まれる。
【連邦政府による資金提供を受けた研究または開発に関する声明】
【０００２】
本発明は、米国エネルギー省（ＤＯＥ）により授与された契約番号ＤＥ-ＦＥ００００４８９の下で政府の支援を受けてなされた。米国政府は、本発明に一定の権利を有する。
【技術分野】
【０００３】
本開示は、酸化亜鉛系の吸着剤、およびこれらの吸着剤の調製方法および使用方法に関する。より具体的には、本開示は、耐摩耗性、流動性、酸化亜鉛系の吸着剤およびそれらを製造および使用するプロセスに関する。
【背景技術】
【０００４】
燃料ガス、合成ガス、炭化水素供給原料およびクラウスプラントテールガスなどの工業用ガスからの硫黄含有ガスの除去は、今日の多くの工業プロセスにおいて依然として問題となっている。硫黄除去研究のこの分野で最も有用な開発の１つは、還元された硫黄成分と反応してガス流からそれらを除去可能な酸化亜鉛系の吸着剤の開発であった。
【０００５】
そのような種類の材料の１つは、Ｇａｎｇｗａｌらによって２００５年１０月４日に発行された米国特許第６，９５１，６３５号で説明されている。この特許は、その全体が参照により本明細書に組み込まれる。米国特許第６，９５１，６３５号は、様々な亜鉛含有物質の合成およびキャラクタリゼーション、ならびに還元された硫黄種、特にＨ２ＳおよびＣＯＳをガス流から除去するためのこれらの物質の使用を記載している。
【０００６】
Ｇａｎｇｗａｌらによって開示された記載された活性亜鉛成分は、酸化亜鉛（ＺｎＯ）相およびアルミン酸亜鉛（ＺｎＡｌ２Ｏ４）相から本質的になる二相材料である；これらの２つの相のそれぞれは、活性な吸着剤粒子全体に均一に分布し、２つの相のそれぞれは、Ｘ線回折（ＸＲＤ）半価幅分析で決定される典型的には約５０ｎｍ（５００オングストローム）未満の比較的小さな結晶子サイズによって特徴付けられる。
【０００７】
これらの材料は、４００°Ｆ（２０４℃）の低い温度と１０００°Ｆ（５３８℃）の高い温度で、温かいガス流から還元された硫黄成分を除去し、そのため、選択した温度範囲で供給ガスから望ましくない硫黄成分の除去を可能にするかなりの程度の柔軟性を提供する。さらに、これらの吸着剤組成物は再生可能であり、必要な反応性、安定性、機械的強度特性を備え、適切な物理的形状とサイズで容易に製造でき、輸送床、反応器を含む流動床で上記の温度範囲で使用できる。米国特許第６，９５１，６３５号に開示されているように、再生プロセスが酸素を含むガス流の存在下、約９５０°Ｆ（約５１０℃）〜約１３５０°Ｆ（約７０４℃）の範囲の温度で実行されると、硫黄汚染物質の喪失で酸化亜鉛系吸着剤を再生することができる。硫黄汚染物質は、再生プロセス中に主にＳＯ２ガスとして酸化亜鉛系吸着剤から除去される。
【０００８】
これらの耐摩耗性の酸化亜鉛系吸着剤は、沈殿酸化亜鉛前駆体と沈殿酸化アルミニウム前駆体とを含む前駆体混合物をその二相活性酸化亜鉛含有成分に変換することによって調製された。沈殿前駆体を使用することによって、酸化亜鉛相とアルミン酸亜鉛相の強化された混合と均一な分布の促進が活性亜鉛吸着剤成分で生じたことが開示された。これはまた、活性亜鉛成分における小さな結晶相の形成を促進した。これらの品質は、開示された製品に、従来の方法で調製されたアルミン酸亜鉛材料と比較して、吸着剤のより高いレベルの化学反応性と高温安定性をもたらした。
【０００９】
これらの前駆体および活性吸着剤の調製プロセスは、米国特許第６，９５１，６３５号に詳細に記載されている。また、この特許は、得られる製品の品質と特性、およびこれらの材料を使用してＨ２ＳとＣＯＳなどの硫黄含有材料を温かいガスから除去するために使用し得る方法、ならびに酸化亜鉛系吸着剤の再生プロセスも開示している。
【００１０】
例えば、米国特許第６，９５１，６３５号に開示された１つの好ましい態様によれば、その発明の耐摩耗性酸化亜鉛系吸着剤は、沈殿した酸化亜鉛前駆体と沈殿した酸化アルミニウム（アルミナ）前駆体とを含むスラリーを噴霧乾燥することによって調製される。これらの沈殿した酸化亜鉛前駆体および沈殿したアルミナ前駆体には、例えば、水酸化物が含まれていた。これらの水酸化物は、溶解した硝酸塩、硫酸塩、塩化物、酢酸塩、アルコキシドなどの亜鉛とアルミニウムの塩から沈殿した。乾燥または湿潤形態の酸化物の混合と比較して、沈殿した酸化亜鉛とアルミナ前駆体を容易に組み合わせて、分子レベルでの著しく高い混合を達成できることが開示された。次に、最終的な酸化亜鉛系吸着剤は、吸着剤全体に均一に分布する酸化亜鉛（ＺｎＯ）相とアルミン酸亜鉛（ＺｎＡｌ２Ｏ４）相を含むことが開示されており、その２つの相のそれぞれは、比較的小さい結晶子サイズによって特徴づけられることが開示された。酸化亜鉛相とアルミン酸亜鉛相の前駆体は、亜鉛とアルミニウムの溶解塩が容器にポンプで送られ、同時に水酸化アンモニウムの濃い溶液が容器に導入されたときに形成された。約６．０のｐＨが室温で反応混合物で維持されるように、流量を制御することによって、反応スラリーのｐＨが調節された。
【００１１】
米国特許第６，９５１，６３５号は、好ましい酸化亜鉛およびアルミナ前駆体が、それぞれＺｎ（ＮＯ３）２およびＡｌ（ＮＯ３）３であり、スラリーの少なくとも５０重量％（酸化亜鉛として）の乾燥固形分が、沈殿プロセスまたはステップから直接回収された湿潤ろ過ケーキの形態である、その沈殿した酸化亜鉛前駆体または誘導体によって構成されていたことを開示した。さらに、好ましくは、乾燥固形分の少なくとも２０重量％（Ａｌ２Ｏ３として）が、沈殿した酸化アルミニウム前駆体または誘導体によって構成され、また、その酸化アルミニウム前駆体は、沈殿プロセスまたはステップから直接回収された酸化亜鉛前駆体ケーキとよく混合された湿潤ろ過ケーキの形であることが開示されている。さらに、この特許は、好ましい実施形態では、酸化亜鉛前駆体と酸化アルミニウム前駆体との混合物に水酸化アンモニウムが添加される場合など、沈殿した酸化亜鉛前駆体と沈殿した酸化アルミニウム前駆体が共沈プロセスで同時に形成されることも開示している。
【００１２】
米国特許第６，９５１，６３５号の好ましい実施形態では、酸化亜鉛中間体および酸化アルミニウム中間体のろ過ケーキを脱イオン水および強酸で処理して、所望のｐＨ範囲のスラリーを作成した。次いで、従来のプロセスおよび装置を使用して、そのスラリーを噴霧乾燥し、実質的に球状の噴霧乾燥粒子を形成した。噴霧乾燥条件は、粒子の少なくとも８０体積パーセントが４０〜２５５μｍの直径を有するようなサイズの「生の」噴霧乾燥粒子を提供するように調節されることが開示された。
【００１３】
米国特許第６，９５１，６３５号では、「生の」噴霧乾燥粒子を酸素含有環境でか焼して、水酸化物を酸化亜鉛、酸化アルミニウムおよびアルミン酸亜鉛に変換することが開示された。そのか焼ステップはまた、噴霧乾燥粒子の収縮を３５〜１７５μｍの範囲内の平均サイズ分布とすることが開示された。この開示は、典型的にはか焼温度が３００℃を超え、好ましくは５００℃を超える温度；より好ましくは６５０℃以上であると述べた。実際、か焼は、好ましくは、意図された初期再生温度とほぼ同じかそれより高い温度で実施されることが開示された。当技術分野で知られているように、この技術は、その後の使用中の吸着剤の物理的および化学的特性の安定化を強化することができる。
【００１４】
米国特許第６，９５１，６３５号に開示されているような酸化亜鉛系吸着剤の調製は成功し、温かいガスの脱硫に有効な材料を生成したが、これらの吸着剤の生成プロセスでは、水酸化アンモニウム溶液を使用して、最終製品の製造に必要な酸化亜鉛系中間体と酸化アルミニウム系中間体を生成し、共沈させることを含んでいた。これにより、これらの製品の製造プロセスからアンモニア含有廃棄物が生じた。環境上の理由でアンモニア含有廃棄物の生成を最小限に抑えるために、我々は、他の非アンモニア系水酸化物およびアルカリ金属の炭酸塩を使用して、同様の酸化亜鉛系吸着剤の製造のための代替プロセスの調査を開始した。
【発明の概要】
【００１５】
本開示は、供給流から少なくとも１つの還元硫黄種を除去するための流動性、耐摩耗性の吸着剤を提供し、その吸着剤は、実質的に球状の粒子を含み、その粒子は、酸化亜鉛相とアルミン酸亜鉛相とから本質的になる活性亜鉛成分を少なくとも７５重量％含み、前記相のそれぞれは、Ｘ線回折半価幅分析によって決定される約５０ｎｍ（５００オングストローム）未満の結晶子サイズを有し、前記活性亜鉛成分は、前記酸化亜鉛相と前記アルミン酸亜鉛相の組み合わせた酸化亜鉛に基づいて計算される総酸化亜鉛量を、前記活性亜鉛成分の重量に基づいて、約５０重量％〜約８０重量％有し、固相中の残留ナトリウムレベルは、ナトリウムの重量で約２５ｐｐｍ〜ナトリウムの重量で約２５００ｐｐｍである。
【００１６】
上記の流動性耐摩耗性吸着剤では、固相中の残留ナトリウムレベルは、ナトリウムの重量で約５０ｐｐｍ〜ナトリウムの重量で約１０００ｐｐｍである。あるいは、固相中の残留ナトリウムレベルは、ナトリウムの重量で約７５ｐｐｍ〜ナトリウムの重量で約７５０ｐｐｍである。
【００１７】
一実施形態では、還元硫黄種は、Ｈ２Ｓである。
【００１８】
本発明はまた、供給流からＣＯＳを除去するための流動性、耐摩耗性の吸着剤を提供し、その吸着剤は、実質的に球状の粒子を含み、前記粒子は、酸化亜鉛相とアルミン酸亜鉛相とから本質的になる活性亜鉛成分を少なくとも７５重量％含み、前記相のそれぞれは、Ｘ線回折半価幅分析によって決定される約５０ｎｍ（５００オングストローム）未満の結晶子サイズを有し、前記活性亜鉛成分は、前記酸化亜鉛相と前記アルミン酸亜鉛相を組み合わせた酸化亜鉛に基づいて計算される総酸化亜鉛量を、前記活性亜鉛成分の重量に基づいて、約５０重量％〜約８０重量％有し、固相中の残留ナトリウムレベルは、ナトリウムの重量で約２５ｐｐｍ〜ナトリウムの重量で約２５００ｐｐｍである。
【００１９】
一態様によれば、本発明は、還元硫黄種、特にＨ２ＳおよびＣＯＳをガス流から除去することができる環境に優しい酸化亜鉛系吸着剤組成物を提供する。吸着剤組成物は、再生可能であり、必要な反応性、安定性、および機械的強度特性を備え、適切な物理的形状とサイズで容易に製造でき、輸送床、反応器を含む流動床での比較的低温および比較的高温を含む温度範囲での使用が可能である。別の態様によれば、本開示は、約３５０°Ｆの低さまたは約１１５０°Ｆの高さ、好ましくは１気圧〜１００気圧の範囲の圧力で３７５°Ｆ〜１０７５°Ｆの温度で、還元ガス流からＨ２ＳおよびＣＯＳを除去するプロセスを提供する。温度は、化学変換に使用される圧力の影響を受ける可能性があり、ガスの圧力が高くなると、より低い温度が要求され；そのような関係および特性は、当技術分野で周知である。現在好ましい実施形態では、温かいガス流は、時には６０体積％を超えるが、より典型的には０体積％〜３０体積％の実質的な蒸気含有量を有することができる。
【００２０】
本開示の吸着剤組成物は、任意に１つ以上の促進剤成分および／または１つ以上の実質的な不活性成分と組み合わせて、活性亜鉛成分を含む。活性亜鉛成分は、好ましくは、吸着剤組成物の少なくとも約７５重量％（重量パーセント）、より好ましくは少なくとも約８０重量％、さらにより好ましくは少なくとも約９０重量％、さらにより好ましくは少なくとも約９５重量％を構成する。活性亜鉛成分は、酸化亜鉛（ＺｎＯ）相とアルミン酸亜鉛（ＺｎＡｌ２Ｏ４）相から本質的になる２相材料である。２つの相のそれぞれは、活性な吸着剤粒子全体にやや均一に分布しており、２つの相のそれぞれは、Ｘ線回折半価幅分析により決定される、通常約３５ｎｍ（３５０オングストローム）未満、好ましくは３０ｎｍ（３００オングストローム）未満、より好ましくは約２５ｎｍ（２５０オングストローム）未満の比較的小さな結晶子サイズによって特徴付けられる。有利には、活性亜鉛成分の総酸化亜鉛量は、「総ＺｎＯ」として計算される量であり（これは、非結合酸化亜鉛、すなわち酸化亜鉛相を構成する酸化亜鉛と、結合酸化亜鉛、すなわちアルミン酸亜鉛相のＺｎＯ量との両方を含み、ＺｎＡｌ２Ｏ４は、ＺｎＯとＡｌ２Ｏ３の組み合わせであるとみなされる）、活性亜鉛成分の総重量に基づいて、少なくとも約５０重量％、約８０重量％まで、好ましくは少なくとも約５０重量％〜約７０重量％である。
【００２１】
好ましくは、本開示の耐摩耗性の酸化亜鉛系吸着剤は、沈殿酸化亜鉛中間体と沈殿酸化アルミニウム中間体とを含む前駆体混合物を、二相活性酸化亜鉛含有成分に変換することにより調製される。通常、非常に小さい粒子サイズを持つ沈殿中間体の使用は、活性亜鉛吸着剤成分における酸化亜鉛相とアルミン酸亜鉛相の混合の促進と均一な分布を促進し、また活性亜鉛成分における小さな結晶相の形成を促進する。異常に小さい結晶子サイズ、および酸化亜鉛相とアルミン酸亜鉛相の均一な分布は、吸着剤の機械的強度を高め、吸着剤の化学反応性と高温安定性も高めると考えられる。
【００２２】
今回の小さな結晶サイズの二相活性亜鉛成分は、好ましくは、以下に特定される吸着剤調製プロセスを使用することにより得られる。このプロセスによれば、酸化亜鉛とアルミナの前駆体の混合物を含む水性スラリーを噴霧乾燥して望ましいサイズの前駆体吸着剤粒子を形成し、その後、その前駆体粒子をか焼して前駆体を二相（酸化亜鉛およびアルミン酸亜鉛）活性亜鉛成分に変換する。非常に小さな非酸化物前駆体を使用すると、吸着剤構造が形成される前に、亜鉛とアルミニウムの成分を「ほぼ分子レベル」で混合することができる。したがって、このプロセスにより、少量の酸化亜鉛を吸着剤全体に高度に分散させることができ、高い反応性が得られる。さらに、高表面積と前駆体の好ましい均一混合によって、アルミナと酸化亜鉛間の固相反応を含む従来のアルミン酸亜鉛形成プロセスで必要とされるものよりも、厳しくないか焼条件を使用してアルミン酸亜鉛を形成することができる。
【００２３】
好ましくは、本開示の吸着剤組成物は、従来のスクリーニングプロセスによって決定される２５〜１７５マイクロメートル（μｍ）、好ましくは３５〜１５０μｍ、より好ましくは４０μｍ〜１４０μｍ、より好ましくは４０μｍ〜１２０μｍのサイズを有する実質的に球状の粒子である。本明細書で使用するとき、実質的に球状とは、Ｘ軸の球の直径がＹ軸またはＺ軸の直径の約±４０％以内であることを意味する。別の実施形態では、Ｘ軸の球の直径は、Ｙ軸またはＺ軸の直径の約±２５％以内である。さらに別の実施形態では、Ｘ軸の球の直径は、Ｙ軸またはＺ軸の直径の約±１０％以内である。さらに別の実施形態では、Ｘ軸の球の直径は、Ｙ軸またはＺ軸の直径の約±５％以内である。
【００２４】
好ましい実施形態では、本開示の耐摩耗性の酸化亜鉛系吸着剤組成物は、１ｇ／ｃｍ３（グラム／立方センチメートル）を超える、好ましくは１．３ｇ／ｃｍ３を超える、より好ましくは、１．６〜２．０ｇ／ｃｍ３の圧縮かさ密度を有する。粒子のかさ密度の最も好ましい範囲は、１．７〜２．０ｇ／ｃｍ３である。さらに、好ましい酸化亜鉛系吸着剤組成物のＡＳＴＭ−Ｄ５７５７−９５で測定される摩耗指数（ＡＩ）は、２未満であることが好ましく、ＡＩは、米国特許第６，９５１，６３５の第６欄に定義されており、ここで、「摩耗」は、それぞれの場合に上記で特定されたＡＳＴＭ規格に従って決定される。本開示の好ましい吸着剤の比較的高いかさ密度は、様々な流動床環境でより高い供給流スループットを可能にし、その粒子のより高い熱容量のためにプロセス全体の温度制御を強化することができ、そしてより低密度の吸着剤と比較して、所定の反応器の固定体積内でより多くの質量の活性吸着剤を使用することができる。明らかなように、好ましいＡＩ値は、高速流動床または輸送床環境での吸着剤粒子の経済的な使用を効果的に可能にする。
【００２５】
別の態様によれば、本開示は、アルカリ金属水酸化物またはアルカリ金属炭酸塩を使用して、沈殿酸化亜鉛および酸化アルミニウム前駆体の混合物を二相活性亜鉛成分に変換することによる、耐摩耗性の酸化亜鉛系吸着剤組成物の調製プロセスを提供する。共沈技術の使用によって、最終吸着剤成分の高められた混合と均一な分布が促進され、さらに最終吸着剤製品における小さな結晶相の形成が促進される。アルカリ金属水酸化物または炭酸塩を使用した共沈法では、水酸化アンモニウムが塩基として使用され、かつ共沈プロセスが室温付近で起こる米国特許第６，９５１，６３５号でのＧａｎｇｗａｌらの開示とは対照的に、金属濃度および溶液温度は、本明細書に記載される共沈プロセス全体にわたって注意深く監視されるべきである。スラリーの温度は、２５℃〜７５℃、好ましくは５０℃〜７０℃で制御すべきである。スラリーのｐＨがｐＨ５．０〜ｐＨ１０．０、より好ましくはｐＨ５．５〜ｐＨ７．５であるように確実に制御できるように、酸化亜鉛前駆体、酸化アルミニウム前駆体およびアルカリ金属水酸化物間の完全な反応を確保するように、ポンプ速度を調節する必要がある。得られた沈殿液は、沈殿酸化亜鉛前駆体および酸化アルミナ前駆体、ならびに沈殿反応から残った可溶性の塩を含む。沈殿液が除去された後、少量のこれらの塩が残る。米国特許第６，９５１，６３５号によって生成された吸着剤の場合、残っている微量のアンモニア塩は、か焼プロセス中に分解される。本開示の吸着剤の場合、アルカリ金属は、か焼プロセス中に分解せず、吸着剤中に残る。このアルカリ金属は、沈殿した前駆体と同じく「ほぼ分子レベル」で分散するため、アルカリ金属は、微量の濃度でも吸着剤の特性と性能に大きな影響を与え得る。したがって、本開示では、沈殿プロセスの後に洗浄プロセスが続き、これによって、沈殿前駆体中のアルカリ金属濃度が所望の濃度に低下する。アルカリ金属のこれらの望ましい範囲は、重量で２５〜２５００（ｐｐｍｗ）、好ましくは５０〜１０００ｐｐｍｗ、最も好ましくは７５〜７５０ｐｐｍｗである。有利には、このプロセスは、酸化亜鉛の沈殿中間体と酸化アルミニウムの沈殿中間体とを含む洗浄ケーキからスラリーを形成するステップ、およびそのスラリーを噴霧乾燥して実質的に球状の粒子を形成するステップを含む。好ましくは、沈殿酸化亜鉛中間体と沈殿酸化アルミニウム中間体は、共沈プロセスで同時に形成される。噴霧乾燥に使用される、中間体を含むスラリーは、通常、５００℃以上の温度で点火すると７５〜９０重量パーセントの重量損失を有する。有利には、ＺｎＯとして計算される酸化亜鉛中間体は、少なくとも約５０重量％の固形分を含み、５００℃以上の温度での強熱減量後に残るスラリー残留物の固形分（以下、スラリーの乾燥固形分と呼ぶ）の少なくとも約５０重量％〜約８０重量％を構成する。有利には、Ａｌ２Ｏ３として計算される酸化アルミニウム中間体は、スラリーの乾燥固形分の少なくとも約２０重量％〜最大約５０重量％を構成する。噴霧乾燥された粒子は、実質的にすべての酸化アルミニウム前駆体をアルミン酸亜鉛に変換し、そして実質的にすべての残りの酸化亜鉛前駆体を酸化亜鉛に変換するのに十分な時間および温度でか焼される。本開示の好ましい一態様では、ｐＨを約５．０未満、好ましくは約４．０〜４．５まで低下させるのに十分な強酸でスラリーを処理する。強酸の非限定的な例には、塩酸、硝酸、リン酸および硫酸が含まれる。当業者によって理解されるように、有機酸も使用され得る。本開示のこの態様によれば、噴霧乾燥前にスラリーのｐＨを５．０未満に低下させると、Ｈ２ＳおよびＣＯＳに対する反応性に影響することなく、酸化亜鉛系吸着剤組成物の摩耗特性が改善される、すなわち、摩耗損失およびＡＩが低減することが見出された。
【００２６】
本開示は、本開示の酸化亜鉛系吸着剤を使用して、温かいガスから硫黄汚染物質を除去するための好ましいプロセスをさらに含む。特に、本開示の酸化亜鉛系吸着剤は、約３５０°Ｆ（１７７℃）の低い温度および１１５０°Ｆ（６２１℃）の高い温度で温かいガスを処理することによって、温かいガスのＨ２ＳとＣＯＳの合計量を低レベル、好ましくは約７５ｐｐｍｖ（体積ｐｐｍ）未満、より好ましくは２５ｐｐｍｖ、最も好ましくは約１０ｐｐｍｖ未満のレベルまで低減可能であることが見出された。したがって、本開示の脱硫吸着剤およびプロセスは、供給ガスからの望ましくない硫黄成分の除去を可能にするかなりの程度の柔軟性を提供する。
【００２７】
酸化亜鉛系吸着剤は、好ましいプロセスの実施形態では、輸送反応器システムで使用される。そのような輸送反応器システムは、当技術分野で知られており、説明は、米国特許第６，９５１，６３５号のＧａｎｇｗａｌらによる開示に見られるような文献および特許に見出すことができる。そのような好ましいプロセスの実施形態は、結果として、少なくとも部分的に、本開示の酸化亜鉛系吸着剤の高い反応性および高い耐摩耗性を達成することができる。さらに、本開示の酸化亜鉛系吸着剤は、約１０００°Ｆ〜約１５００°Ｆ（約５３８℃〜約８１６℃）、好ましくは約１０００°Ｆ〜約１４５０°Ｆ（約５３８℃〜約７８８℃）の温度で実施される本開示の好ましい吸着剤再生プロセスの実施形態に従って行われる相当数の吸収−再生サイクルにわたって、高い反応性と高い耐摩耗性を保持することができる。
【図面の簡単な説明】
【００２８】
【図１】図１は、ラボスケールの生産ステップを示す。
【図２】図２は、共沈装置を示す。
【図３】図３は、標準試験条件下での複数サイクルの硫黄負荷および再生を示す。
【発明を実施するための形態】
【００２９】
以下の詳細な説明では、本開示の実施を可能にするために、本開示の好ましい実施形態が説明される。好ましい実施形態を説明および例示するために具体的な用語が使用されているが、そのような用語は本開示の実施への制限として意図していない。さらに、本開示は好ましい実施形態を参照して説明されているが、以下の詳細な説明とともに前述を考慮すれば、本開示の多数の変形および修正が当業者には明らかであろう。
【００３０】
前述のように、本開示の吸着剤組成物は、活性酸化亜鉛系吸着剤成分、促進剤成分および化学的不活性成分（後者は、測定可能であるが最小限の化学活性のみを示す成分を含む）と組み合わせて、吸着剤の総重量に基づいて２５重量％まで、好ましくは２０重量％未満、より好ましくは１０重量％未満の量で任意に含むことができる。バインダーなどのような不活性成分を実質的に含まない吸着剤組成物は、本開示の実施において現在好ましい。
【００３１】
議論の容易さおよび開示の明確さのために、以下に開示および議論される吸着剤組成物は、そうでないと述べられている場合を除き、促進剤および不活性成分を含まないと想定されるものとする。したがって、以下では用語「吸着剤」、「吸着剤」、「吸着剤組成物」、「吸着剤材料」などは、特に１つ以上の任意の促進剤または不活性成分を含む組成物を本開示が特に対象とする特定の場合を除き、活性亜鉛成分を指すために使用される。
【００３２】
本開示の酸化亜鉛系吸着剤組成物は、有利には、所定量または重量比で使用される、沈殿酸化亜鉛前駆体および沈殿酸化アルミニウム前駆体を含む出発材料から調製される。特に明記しない限り、すべての重量パーセントは、吸着剤成分と組成物の「調節後重量」に基づいて計算および表現される。本明細書で使用される、本開示の吸着剤を形成するために使用される吸着剤組成物、吸着剤成分、吸着剤成分前駆体、スラリーおよびスラリー成分の「調節後重量」は、酸化亜鉛成分または前駆体はＺｎＯとして計算され、酸化アルミニウム成分または前駆体はＡｌ２Ｏ３として計算され、アルミン酸亜鉛成分はＺｎＡｌ２Ｏ４として計算されるように、必要に応じて調節される実際の重量を指す。さらに、特に明記しない限り、本明細書では、吸着剤の調製に使用される吸着剤（生とか焼状態の両方に存在する吸着剤を含む）、吸着剤成分、吸着剤成分前駆体、スラリー、およびスラリー成分のすべての重量パーセントは、酸化亜鉛成分または前駆体、酸化アルミニウム成分または前駆体、および吸着剤組成物がそれぞれの場合調節後重量として計算されるように、表される。
【００３３】
本開示の吸着剤組成物を形成するために使用される吸着剤組成物、吸着剤成分、吸着剤成分前駆体、スラリーおよびスラリー成分に関する用語「総ＺｎＯ」および「総酸化亜鉛」は、非結合および結合酸化亜鉛の総調節後重量、すなわち、それぞれ、酸化亜鉛相として最終吸着剤組成物に存在する酸化亜鉛、および最終吸着剤組成物のアルミン酸亜鉛相の酸化亜鉛量を指す。これらの計算の目的のために、アルミン酸亜鉛相のＺｎＡｌ２Ｏ４は、ＺｎＯとＡｌ２Ｏ３の組み合わせであると解釈される。
【００３４】
用語「実質的に含まない」は、本明細書では、約１パーセント以下の重量パーセント量または調節後重量パーセント（該当する場合）量を意味するために使用される。
【００３５】
用語「圧縮かさ密度」は、本明細書では、ＡＳＴＭ規格法Ｄ４７８１−９９または同等物によって決定される密度を意味するために使用される。
【００３６】
酸化亜鉛（ＺｎＯ）相およびアルミン酸亜鉛（ＺｎＡｌ２Ｏ４）相の「結晶子サイズ」は、これらの各相の最も強いピークのＸ線回折半価幅分析により決定される。この分析の定性的データは、１°発散スリット、０．３ｍｍの受信スリット、および回折ビームモノクロメーターを装備したＳｈｉｍａｄｚｕモデルＸＲＤ−６０００で４５ｋＶおよび４０ｍＡで生成したＣｕＫを使用して収集した。最初にサンプルを検査して、粒子または粒子の凝集が４０〜７０ミクロンであることを確認する。これらの仕様を満たしていないサンプルは、粒子サイズを小さくして均質化するために、１分以内の時間、適度な手圧で乳鉢と乳棒を使用して粉砕する。
【００３７】
ＸＲＤパターンは、Ｓｈｉｍａｄｚｕ  ＸＲＤ-６０００で測定する。この機器は、４５ｋＶおよび４０ｍＡで刺激された銅源を使用して、最大出力２ｋＷのＣｕＫαＸ線を生成する。これらのＸ線は１°の発散スリットを通過する。サンプルを５〜７０度２θで走査する。走査速度は、２秒あたり０．０２度である。３ｍｍの受光スリットと回折ビームモノクロメーターが、１秒あたりのカウントを測定するヨウ化ナトリウムシンチレーションカウンターの前で放射を処理する。Ｓｈｉｍａｄｚｕ  ６０００の操作とデータ収集は、Ｓｈｉｍａｄｚｕ  ＸＲＤ−６０００  Ｖ４．１ソフトウェアによって制御する。
【００３８】
Ｓｈｉｍａｄｚｕ  ＸＲＤ-６０００  Ｖ４．１ソフトウェアによって生成された生データは、ＸＲＤ回折パターンを解釈および分析するためのソフトウェアの適切な入力として、パイソン言語プログラムによって再フォーマットされる。解釈ソフトウェアはＪａｄｅ  ９．１である。Ｊａｄｅソフトウェアによって計算される値の１つは、結晶子サイズである。結晶子サイズは、以下の式に従って計算される。
サイズ（オングストローム）＝｛０．９ｘＷ／［ＦＷＨＭ−（ＧＷ）２］１／２｝／ｃｏｓθ
Ｃｕ源のＸ線波長であるＷが１．５４０５６２オングストロームである場合、ＦＷＨＭはソフトウェアによって決定されるラジアンでの報告された半値のピーク幅であり、ＧＷは、この機器に固有の拡大因子であり、シータは、報告されたピーク重心の半分である。各結晶相について最終的に報告される結晶子サイズは、酸化亜鉛相およびアルミン酸亜鉛相の最も強いピークについて、Ｊａｄｅソフトウェアによって計算された結晶子サイズである。
【００３９】
本開示の好ましい一態様によれば、本開示の耐摩耗性酸化亜鉛系吸着剤は、沈殿酸化亜鉛前駆体と沈殿酸化アルミニウム（アルミナ）前駆体とを含むスラリーを噴霧乾燥することによって調製される。これらの沈殿酸化亜鉛前駆体および沈殿アルミナ前駆体は、当業者に周知のように、硝酸塩、硫酸塩、塩化物、酢酸塩、アルコキシドなどの亜鉛およびアルミニウムの塩をアルカリ金属水酸化物および炭酸塩で沈殿させることによって調製される。沈殿酸化亜鉛とアルミナ前駆体を容易に組み合わせて、酸化物の混合と比べて、分子レベルで著しく高い混合を達成することができる。高度に混合された沈殿相には、沈殿プロセス中に形成される可溶性アルカリ金属塩が含まれる。次に、最終的な酸化亜鉛系吸着剤が、吸着剤全体に均一に分布する酸化亜鉛（ＺｎＯ）相とアルミン酸亜鉛（ＺｎＡｌ２Ｏ４）相を含むこと、そして、２つの相のそれぞれが、比較的小さな結晶子サイズを特徴としていることがわかる。アルカリ金属はか焼後に残るため、酸化亜鉛およびアルミン酸亜鉛の小さな微結晶と均一に混合すると、微量の濃度でも吸着剤の特性と性能に大きく影響し得る。したがって、アルカリ金属の所望の濃度範囲を達成するために、沈殿プロセスの後に洗浄ステップが追加される。アルカリ金属濃度の望ましい範囲は、２５〜２５００ｐｐｍｗ、好ましくは５０〜１０００ｐｐｍｗ、より好ましくは７５〜７５０ｐｐｍｗである。
【００４０】
現在好ましい酸化亜鉛およびアルミナ前駆体は、それぞれ、Ｚｎ（ＮＯ３）２およびＡｌ（ＮＯ３）３である。有利には、スラリーの少なくとも５０重量％（酸化亜鉛として）の乾燥固形分は、沈殿酸化亜鉛前駆体または誘導体によって構成される。有利には、酸化亜鉛前駆体は、沈殿および洗浄プロセスまたはステップから直接回収された湿潤ろ過ケーキである。好ましくは、少なくとも２０重量％（Ａｌ２Ｏ３として）の乾燥固形分が、沈殿酸化アルミニウム前駆体または誘導体によって構成される。有利には、酸化アルミニウム前駆体も、沈殿および洗浄プロセスまたはステップから直接回収された酸化亜鉛前駆体ケーキとよく混合された湿潤ろ過ケーキである。好ましくは、沈殿酸化亜鉛前駆体と沈殿酸化アルミニウム前駆体は、共沈プロセスで同時に形成される。図１を参照。
【００４１】
現在のところ好ましくないが、スラリーは、活性金属促進剤材料、またはその前駆体、バインダー材料またはその前駆体、および／または不活性耐火性酸化物材料またはその前駆体も含むことができる。好ましくは、調節後重量に基づくそのような材料の総乾燥固形分は、約２５重量％未満、より好ましくは約２０重量％未満、さらにより好ましくは約１０重量％未満、最も好ましくは約５重量％未満である。例示的な活性金属促進剤には、ニッケルまたは他の第６、８、９、もしくは１０族金属酸化物などの金属酸化物、酸化銅、および鉄、銀、金の酸化物が含まれる。バインダーおよび不活性耐火性無機酸化物には、天然粘土、硫酸カルシウム、シリカ、チタニア、アルミノケイ酸塩、アルミン酸塩、ゼオライトなどが含まれる場合がある。
【００４２】
本開示の好ましい実施形態において、スラリーは、ｐＨを５．０未満、好ましくは４．０〜４．５に低下させるのに十分な強酸でさらに処理される。噴霧乾燥が吸着剤の摩耗特性を改善することが判明する前に、スラリーのｐＨを５．０未満、好ましくは４．０〜４．５に低下させる。スラリーは、従来のプロセスおよび装置を使用して噴霧乾燥され、実質的に球状の噴霧乾燥粒子を形成する。
【００４３】
噴霧乾燥の前の沈殿酸化亜鉛前駆体および／または沈殿酸化アルミニウム前駆体の酸処理は、少なくともいくつかの場合、前駆体の化学的同一性を変更できることに留意されたい。それにもかかわらず、変性された前駆体（または前駆体）が、か焼により最終酸化物生成物に容易に変換可能である限り、そのような変性は吸着剤の形成を妨げない。当業者には明らかであるように、酸化物前駆体の化学的同一性を変性する他の処理も、変性された前駆体（または前駆体）が、か焼によって酸化物生成物に容易に変換可能である限り、酸化物前駆体に適用され得る。そのような変性されたまたは誘導体の沈殿酸化物前駆体は、用語「沈殿酸化亜鉛前駆体」および「沈殿酸化アルミニウム前駆体」の範囲内に含まれ、これらの用語は本明細書で使用される。
【００４４】
好ましくは、噴霧乾燥条件は、粒子の少なくとも８０体積パーセントが５０〜２５５μｍの直径を有するようなサイズの「生の」噴霧乾燥粒子を提供するように調節される。従来の噴霧乾燥プロセスおよび装置は、当業者に周知である。前述の粒子サイズ分布を達成するための装置およびプロセス条件の選択は、本開示を承知した当業者によって容易に達成することができる。有利には、スラリーは、噴霧乾燥チャンバーからの出口ガスが約２６５°Ｆ（１２９℃）を超える温度を有するのに十分な温度で供給される供給ガスによって加熱される従来の加熱ゾーン内に噴霧乾燥される。好ましくは、スラリーは、スラリーの調節後重量に基づいて、約１０〜２５重量％の固形分（２６５°Ｆで乾燥して）を有し、したがって２６５°Ｆで７５〜９０重量％の水分損失を受ける。
【００４５】
「生の」噴霧乾燥粒子は、亜鉛およびアルミニウムの水酸化物または炭酸塩（または水酸化物と炭酸塩との混合物）を、流動性、耐摩耗性活性亜鉛吸着剤を製造するのに適切な組成およびサイズの酸化亜鉛、酸化アルミニウムおよびアルミン酸亜鉛に変換するために酸素含有環境でか焼することが好ましい。か焼ステップはまた、噴霧乾燥粒子を３５〜１７５μｍの平均サイズ分布に収縮させる。典型的には、か焼温度は、３００℃を超え、好ましくは５００℃を超える温度であり、より好ましくは６００℃以上である。好ましくは、か焼は、意図される初期再生温度とほぼ同じか、それより高い温度で実施される。この技術は、当業者に知られているように、その後の使用中に吸着剤の物理的および化学的特性の安定性を高めることができる。
【００４６】
本開示の好ましい一態様では、酸化亜鉛系吸着剤は、以下のステップにより調製される：
【００４７】
５８重量％のＺｎＯから４２重量％Ａｌ２Ｏ３の調節後重量パーセントに対応する量の硝酸亜鉛および硝酸アルミニウムを含む水溶液。別の容器にアルカリ金属水酸化物溶液またはアルカリ金属炭酸塩溶液（１０〜２５重量％、好ましくは約１５重量％）を準備し、その２つの溶液を監視された流量で制御された流量でよく撹拌された容器にポンプで送って、酸化亜鉛および酸化アルミニウム中間体を沈殿させる。使用するのに好ましいアルカリ金属塩基は、水酸化ナトリウムと炭酸ナトリウムである。沈殿物をろ過し、圧力または真空ろ過を使用して脱イオン水で洗浄して、ナトリウムおよびニトレートイオンの望ましいレベルを達成し、湿潤ケーキを形成する。この段階で、アルカリ金属イオン濃度の望ましいレベルを達成するために、湿潤ケーキを洗浄するための十分な量の脱イオン水を使用することが重要である。湿潤ケーキを洗うために、温かい脱イオン水を使用することが好ましい。
【００４８】
十分な蒸留水を添加して、洗浄されたケーキを再スラリー化し、第２のスラリーを準備する。スラリーに十分な強酸を加えて、ｐＨを約５．０未満にする。得られたスラリーを、３５０°Ｆ〜３６０°Ｆの空気出口温度を有する乾燥チャンバーで噴霧乾燥して、好ましくは３５〜３５０μｍ、より好ましくは４０〜２５５μｍのサイズの微小球粒子を生成する。噴霧乾燥粒子を、約６００℃の最低温度で空気中でか焼して、酸化亜鉛とアルミナ前駆体をアルミン酸亜鉛と酸化亜鉛に変換する。
【００４９】
本開示は、その好ましい実施形態を参照してかなり詳細に説明してきた。しかし、前述の詳細な開示に記載され、添付の特許請求の範囲に定義された本開示の精神および範囲から逸脱することなく、多数の変形および修正を行うことができることを理解されたい。
【００５０】
特に定義しない限り、本明細書で使用されるすべての技術用語および科学用語は、本開示が属する分野の当業者によって一般に理解されるのと同じ意味を有する。冠詞「ａ」および「ａｎ」は、本明細書では、その冠詞の文法的対象の１つまたは複数（すなわち、少なくとも１つ）を指すために使用される。例として、「要素」は１つ以上の要素を意味する。
【００５１】
本明細書全体にわたって、単語「含む」、または「含む」または「含む」などの変形は、述べられた要素、整数またはステップ、または要素、整数またはステップのグループを含むことを意味すると理解されるが、他の要素、整数またはステップ、または要素、整数またはステップのグループの除外ではない。本開示は、特許請求の範囲に記載されるステップ、要素、および／または試薬を適切に「含む」、「からなる」、または「から本質的になる」ことができる。
【００５２】
請求項は、任意の要素を除外するように作成され得ることにさらに留意されたい。そのため、この記述は、クレーム要素の列挙、または「否定的」制限の使用に関連して、「唯一」、「のみ」などの排他的な用語を使用するための先行条件として役立つことを意図している。
【００５３】
値の範囲が提供される場合、文脈がそうでないことを明確に指示しない限り、その範囲の上限と下限の間の下限値の１０分の１までの各介入値も具体的に開示されることが理解される。規定の範囲内の規定値または介入値と、その規定範囲内の他の規定値または介入値との間の各より小さい範囲は、本開示に含まれる。これらのより小さい範囲の上限と下限は、独立して範囲に含まれるか、除外される可能性があり、どちらか、どちらか、または両方の制限がより小さい範囲に含まれる各範囲も、記載された範囲内の具体的に除外された制限を条件として、本開示に含まれる。記載された範囲に制限の一方または両方が含まれる場合、それらの含まれる制限のいずれかまたは両方を除外する範囲も開示に含まれる。
【００５４】
本明細書全体にわたって、用語「約」および／または「およそ」は、数値および／または範囲と併せて使用され得る。用語「約」は、列挙された値に近い値を意味すると理解される。例えば、「約４０［単位］」とは、４０の±２５％以内（例えば３０〜５０）、±２０％、±１５％、±１０％、±９％、±８％、±７％、±６％、±５％、±４％、±３％、±２％、±１％、±１％未満、またはその中または下の他の値または値の範囲以内を意味する場合がある。さらに、句「約［値］未満」または「約［値］より大きい」は、本明細書で提供される用語「約」の定義を考慮して理解されるべきである。用語「約」および「およそ」は、交換可能に使用される場合がある。
【００５５】
以下の実施例は、本開示をさらに説明するものであり、本開示の範囲を限定することを意図するものではない。特に、本開示は、記載された特定の実施形態に限定されず、当然ながら変化し得ることを理解されたい。また、本開示の範囲は添付の特許請求の範囲によってのみ制限されるため、本明細書で使用される用語は特定の実施形態を説明することのみを目的としており、限定を意図するものではないことも理解されたい。
【実施例】
【００５６】
ＲＴＩ−３  ラボスケール製造手順
共沈装置については図２を参照。
【００５７】
化学物質
Ｚｎ（ＮＯ３）２・６Ｈ２Ｏ、試薬グレード＞９８％
Ａｌ（ＮＯ３）３・９Ｈ２Ｏ、ＡＣＳ試薬グレード＞９８％
ＮａＯＨペレット、試薬グレード＞９８％
濃縮ＨＮＯ３、６５〜６７％、ＡＣＳ試薬
【００５８】
機器
２つの４Ｌ容器
ｐＨおよび導電率計、モデル：ＨＡＣＨ、ＨＱ４０ｄ
Ｅａｓｙ−Ｌｏａｄ  ＩＩ  ぜん動ポンプを備えた２つのＭａｓｔｅｒｆｌｅｘ  Ｌ／Ｓ
機械的ミキサー  モデル：Ａｒｏｎ７５０
【００５９】
合成手順
溶液の調製
金属塩を秤量し（表中の量リスト）、それらを４Ｌビーカーに入れる。脱イオン（ＤＩ）水を加えて、約１５００ｍｌの総溶液量にする。
【表１】
2020529914.tif 000003
塩スラリーを機械的に混合して、すべての塩が溶解し、透明な溶液が得られることを確認する。
金属塩溶液を５０〜７０℃に加熱し、共沈反応の持続時間中この温度を維持する。
ＮａＯＨペレットと脱イオン水を混合して、１０重量％のＮａＯＨ溶液を作成する。
濃縮ＨＮＯ３酸溶液および脱イオン水を使用して５モルのＨＮＯ３溶液を作成する。濃硝酸と水との反応は非常に急速で発熱性であるため、この混合ステップでは細心の注意を払うこと。
【００６０】
共沈
図２に示すように、機械的撹拌機、較正されたｐＨ計および２つのぜん動ポンプを備えた沈殿タンクを装備する。
約６００ｍｌの脱イオン水を４Ｌビーカーに加えて、その溶液を撹拌し、ｐＨ電極を浸漬してｐＨを適切に測定できるようにする。
沈殿タンクをガラスウールで断熱する。水を５０〜７０℃に加熱する。
両方のぜん動ポンプを同時にオンにする。約３０〜３５ｍｌ／分の速度で塩溶液を送り込み、ＮａＯＨ溶液の流量（６０〜７０ｍｌ／分）を調節して、沈殿溶液の目標ｐＨを５．５〜７．５に維持する。
撹拌し、沈殿した混合物の温度をさらに３０分間、５０〜７０℃に維持し続ける。
【００６１】
ろ過および洗浄
圧力フィルターまたは真空フィルターを使用して沈殿物をろ過する。
ナトリウムレベルが所望の範囲になるまで、沈殿物を脱イオン水で洗浄する。
【００６２】
再スラリー化および噴霧乾燥
スラリー調製
湿潤ケーキ中の固体量を測定する。既知量（〜２０ｇ）の洗浄したケーキを小さなるつぼに入れ、空気中５００℃で２時間か焼し、収集したサンプル（ｇ）を計量する。
１０重量％の固体量スラリーを作るために添加する水を計算する：金属酸化物（ｇ）／（湿潤ケーキ重量（ｇ）＋Ｘ）＝０．１０、ここで、Ｘは必要とされる水の量である。
プラスチックビーカー内で少なくとも３０分間、ケーキを水（Ｘ）と混合する。
混合中にスラリーにＨＮＯ３溶液をゆっくりと加える。
３０分間混合し続ける。
スラリーをろ過して、噴霧乾燥中にブロッキングを引き起こす可能性のある潜在的な大きな粒子を除去する。
【００６３】
噴霧乾燥
噴霧乾燥機を掃除する。
初期内気温と外気温をそれぞれ、３２０℃と１２５℃に設定する。
ノズル−０８；圧力０．７５ｂａｒ、フロー２５〜３５％
スラリー流量＝５０ｍｌ／分
上記の条件でろ過されたスラリーを噴霧乾燥する。
【００６４】
噴霧乾燥粉末のか焼
噴霧乾燥粉末を１２０℃で一晩乾燥させる。
噴霧乾燥粉末を流動空気中で２時間か焼する。
【００６５】
吸着剤のバッチを、上記の一般的なラボスケールの生産手順を使用して社内で製造した。か焼したバッチを組み合わせてスクリーニングし、２５〜１５０μｍの粒子を得た。か焼した吸着剤を反応器に入れ、硫黄（Ｈ２Ｓとして）を含む合成ガスに繰り返しさらし、容量まで入れてから再生した。図３は、この反復試験の結果を示しており、これは、硫黄が吸着剤から１２サイクルにわたって吸着および再生され、実験の変動性の範囲内で一定の硫黄容量であることを示している。
【００６６】
吸着剤の硫化中に、以下の反応が起こる：
ＺｎＯ（固）＋Ｈ２Ｓ（気）＝ＺｎＳ（固）＋Ｈ２Ｏ（気）
【００６７】
搭載容量は、比較的一定であり、理論的な搭載容量に近いものであり、図３に示すように、複数のサイクルを通して材料の安定した性能も示している。
【００６８】
本開示をその詳細な説明と併せて説明したが、前述の説明は、本開示の範囲を例示することを意図しており、限定することを意図していないことを理解されたい。本開示の他の態様、利点、および修正は、以下に記載される特許請求の範囲内にある。本明細書で引用されたすべての出版物、特許、および特許出願は、あたかも個々の出版物または特許出願が参照により組み込まれることが具体的かつ個別に示されているかのように参照により組み込まれる。
【図１】
2020529914.tif 000004
【図２】
2020529914.tif 000005
【図３】
2020529914.tif 000006
【国際調査報告】
2020529914.tif 000007
2020529914.tif 000008
2020529914.tif 000009